СПОСОБЫ ПОЛУЧЕНИЯ КАТАЛИЗАТОРА

1. Способ получения катализатора, включающий:
а) приведение в контакт (i) носителя на основе диоксида кремния, (ii) оксотитанового соединения, (iii) хромсодержащего соединения и (iv) необязательного растворителя с образованием первой водной смеси, содержащей предшественник катализатора и реакционную среду, имеющей от около 1 масс.% до около 99 масс.% воды; и
b) термическую обработку предшественника катализатора путем нагревания до температуры от около 400°C до около 1000°C в течение периода времени от около 1 минуты до около 24 часов с образованием катализатора.
2. Способ по п.1, отличающийся тем, что реакционная среда содержит от около 1 масс.% до около 20 масс.% воды.
3. Способ по п.1, отличающийся тем, что реакционная среда содержит жидкость, связанную с носителем на основе диоксида кремния, жидкость, связанную с оксотитановым соединением, жидкость, связанную с хромсодержащим соединением, и растворитель, если он присутствует.
2
2
3
4. Способ по п.1, отличающийся тем, что носитель на основе диоксида кремния характеризуется площадью поверхности от около 100 м/грамм до около 1000 м/грамм и объемом пор более чем около 1,0 см/грамм.
5. Способ по п.1, отличающийся тем, что хромсодержащее соединение включает триоксид хрома, ацетат хрома, нитрат хрома, третичный бутилхромат, диареновое соединение хрома (0), бисциклопентадиенилхром (II), ацетилацетонат хрома (III) или их комбинации.
6. Способ по п.1, отличающийся тем, что количество хрома, присутствующего в катализаторе полимеризации олефинов, может составлять в диапазоне от около 0,01% до около 10% по массе катализатора полимеризации олефинов, а количество титана, присутствующего в катализаторе полимеризации олефинов, может составлять в диапазоне от около 0,01% до около 10% по массе катализатора полимеризации олефинов.
7. Способ по п.1, отличающийся тем, что реакционная смесь исключает тетраалкоксид титана.
1
2
1
2
8. Способ по п.1, отличающийся тем, что оксотитановое соединение характеризуется общей формулой RRTiO, где R и R каждый независимо представляет собой карбоксилат, дикарбоксилат, дикетонат, алкоксид, аммониевую соль дикарбоксилата, аммониевую соль трикарбоксилата или их комбинации.
1
2
9. Способ по п.8, отличающийся тем, что R и R каждый независимо представляет собой формиат, ацетат, пропионат, оксалат аммония, малонат аммония, фумарат аммония или малат аммония.
1
2
10. Способ по п.8, отличающийся тем, что R и R каждый независимо представляет собой незамещенный 2,4-пентадионат или замещенный 2,4-пентадионат.
11. Способ по п.1, дополнительно включающий приведение в контакт катализатора с этиленовым мономером в условиях, подходящих для формирования полимера этилена; и извлечение полимера.
12. Полимер по п.11, имеющий индекс расплава при высокой нагрузке от приблизительно 10 г/10 мин и до около до 60 г/10 мин, коэффициент полидисперсности более чем около 15 и реакцию на сдвиг менее чем около 60.
13. Полимер по п.11, имеющий индекс расплава при высокой нагрузке от около 10 г/10 мин до около 60 г/10 мин, коэффициент полидисперсности более чем около 15 и реакцию на сдвиг менее чем около 45.
14. Способ получения катализатора, включающий:
приведение в контакт гидратированного материала носителя, содержащего диоксид кремния, с хромсодержащим соединением с образованием первой водной смеси, содержащей хромированный носитель;
приведение в контакт первой водной смеси, содержащей хромированный носитель, с раствором, содержащим (i) растворитель и (ii) оксотитановое соединение, с образованием второй водной смеси, содержащей предшественник катализатора; и
термическую обработку предшественника катализатора с образованием катализатора.
15. Способ по п.14, отличающийся тем, что первая водная смесь содержит жидкость, связанную с гидратированным материалом носителя, включающим диоксид кремния, и жидкость, связанную с хромсодержащим соединением, и в котором вторая водная смесь содержит жидкость, связанную с гидратированным материалом носителя, содержащего диоксид кремния, жидкость, связанную с хромсодержащим соединением, жидкость, связанную с оксотитановым соединением, и растворитель.
16. Способ по п.14, отличающийся тем, что количество воды, присутствующей в первой или второй водной смеси, находится в диапазоне от около 1 масс.% до около 50 масс.% от общей массы предшественника катализатора.
17. Способ по п.14, отличающийся тем, что хромсодержащее соединение включает триоксид хрома, ацетат хрома, нитрат хрома, третичный бутилхромат, диареновое соединение хрома (0), бисциклопентадиенилхром (II), ацетилацетонат хрома (III) или их комбинации.
1
2
1
2
18. Способ по п.14, отличающийся тем, что оксотитановое соединение характеризуется общей формулой RRTiO, где R и R каждый независимо представляет собой карбоксилат, дикарбоксилат, дикетонат, алкоксид, аммониевую соль дикарбоксилата, аммониевую соль трикарбоксилата или их комбинации.
1
2
19. Способ по п.18, отличающийся тем, что R и R каждый независимо представляет собой формиат, ацетат, пропионат, оксалат аммония, малонат аммония, фумарат аммония или малат аммония.
1
2
20. Способ по п.18, отличающийся тем, что R и R каждый независимо представляет собой незамещенный 2,4-пентадионат или замещенный 2,4-пентадионат.
21. Способ получения катализатора, включающий:
приведение в контакт гидратированного материала носителя, содержащего диоксид кремния, с оксотитановым соединением с образованием первой водной смеси, содержащей титанированный носитель;
приведение в контакт первой водной смеси, содержащей титанированный носитель, с хромсодержащим соединением с образованием второй водной смеси, содержащей предшественник катализатора; и
термическую обработку предшественника катализатора с образованием катализатора.
22. Способ получения катализатора, включающий:
а) приведение в контакт (i) материала носителя на основе диоксида кремния, содержащего от около 0,1 масс.% до около 20 масс.% воды, (ii) раствора, содержащего (1) 2,4-пентадионатное соединение оксотитана, (2) растворитель и (3) от около 0,1 масс.% до около 80 масс.% воды в расчете на общую массу раствора и (iii) хромсодержащее соединение с образованием предшественника катализатора, в котором жидкость, присутствующая в (i), (ii) и (iii), содержит реакционную среду; и
b) термическую обработку предшественника катализатора при нагревании до температуры в интервале от около 500°C до около 900°C в течение периода времени от около 3 часов до около 12 часов, с образованием катализатора.
23. Способ по п.22, отличающийся тем, что термическая обработка предшественника катализатора дает продукты выброса, содержащие менее чем около 2 масс.% углеводородов в расчете на общую массу продуктов выброса.
1
2
1
2
24. Композиция предшественника катализатора, содержащая: (i) носитель на основе диоксида кремния (ii) оксотитановое соединение, характеризующееся общей формулой RRTiO, где R и R каждый независимо представляет собой карбоксилат, дикарбоксилат, дикетонат, алкоксид, аммониевую соль дикарбоксилата, аммониевую соль трикарбоксилата или их комбинации, и (iii) хромсодержащее соединение.
25. Композиция по п.24, отличающаяся тем, что титан присутствует в количестве от около 0,5 масс.% до около 10 масс.%, а хром присутствует в количестве от около 0,2 масс.% до около 2 масс.% в расчете на общую массу композиции.
2
3
26. Композиция по п.24, отличающаяся тем, что носитель на основе диоксида кремния характеризуется площадью поверхности более чем около 250 м/г и объемом пор более чем около 0,9 см/г.
27. Предшественник катализатора, полученный по способу, включающему приведение в контакт (i) носителя на основе диоксида кремния, (ii) оксотитанового соединения, (iii) хромсодержащего соединения и (iv) необязательного растворителя с образованием первой водной смеси, содержащей предшественник катализатора и реакционную среду, имеющей от около 1 масс.% до около 99 масс.% воды.
1
2
1
2
28. Предшественник катализатора по п.27, отличающийся тем, что оксотитановое соединение характеризуется общей формулой RRTiO, где R и R каждый независимо представляет собой карбоксилат, дикарбоксилат, дикетонат, алкоксид, аммониевую соль дикарбоксилата, аммониевую соль трикарбоксилата или их комбинации.
2
3
29. Предшественник катализатора по п.27, отличающийся тем, что титан присутствует в количестве от около 0,5 масс.% до около 10 масс.%, а хром присутствует в количестве от около 0,2 масс.% до около 2 масс.% в расчете на общую массу композиции, и тем, что носитель на основе диоксида кремния характеризуется площадью поверхности более чем около 250 м/г и объемом пор более чем около 0,9 см/г.